실시 예 2 의 할로겐화 암모늄 액 대신 에 , 표 4 에 나타내 는 할로겐 화염 수용액 을 사용 한 것 이외 에 는 실시 예 2 와 동일 한 조건 에서 은 이온 을 환원 하 여 은 미립자 를 석출 시키 고 , 석출 된 은 미립자 의 평균 입경 을 측정 하 였 다 . 평균 입경 의 측정 방법 은 실시 예 1 과 동일 하 다 . 이 결과 를 표 4 에 나타내 었 다 . 또한 , 표 4 중 , 시료 C 1 ∼ 시료 C 3 은 본 발명 시료 이 다 . 할로겐 화염 수용액 을 첨가 하 지 않 은 것 을 비교 시료 3 으로 나타내 었 다 . 또한 , 할로겐화물 염액 은 0 . 1 M 수용액 이 고 , 은 용액 및 환원 액 은 표 1 과 동일 하 다 . 표 4 에 나타내 는 바 와 같이 , 할로겐화물 이온 의 카운터 이온 이 변하 여도 본 발명 의 효과 는 변하 지 않 는다 .